СПОСОБ ПОЛУЧЕНИЯ РАЗВЕТВЛЕННОЙ АРОМАТИЧЕСКОЙ ПОЛИКАРБОНАТНОЙ СМОЛЫ С ТРЕБУЕМОЙ СТЕПЕНЬЮ РАЗВЕТВЛЕНИЯ

1. Способ получения разветвленной ароматической поликарбонатной смолы, имеющей требуемую степень разветвления, по которому ароматический поликарбонатный предполимер, имеющий разветвленную структуру, введенную с использованием заранее определенного количества разветвляющего агента, подвергают реакции сшивания и высокой полимеризации при пониженном давлении с алифатическим диольным соединением, имеющим алифатические углеводородные группы, связанные с концевыми ОН-группами.
2. Способ получения разветвленной ароматической поликарбонатной смолы по п.1, где степень разветвления указанной разветвленной ароматической поликарбонатной смолы регулируют в пределах требуемого интервала путем подгонки количества указанного используемого разветвляющего агента (А; мол.%) на основе корреляции между количеством указанного разветвляющего агента (А) и указанной степенью разветвления, которая представляет собой показатель структурной вязкости, «N-значение», представляемый следующей математической формулой (I):
N-значение = (log(Q160) - log(Q10))/(log160 - log10) (I),
где «Q160» представляет собой объем плавящейся текучей среды на единицу времени (мл/с), измеренный при условиях 280°С и нагрузке 160 кг, и «Q10» представляет собой объем плавящейся текучей среды на единицу времени (мл/с), измеренный при условиях 280°С и нагрузке 10 кг.
3. Способ получения разветвленной ароматической поликарбонатной смолы по п.2, где указанная корреляция между количеством разветвляющего агента (А) и степенью разветвления (N-значение) удовлетворяет следующей математической формуле (II):
1
2
N-значение = KA + K (II),
1
2
где K представляет собой постоянное число от 0,1 до 2,0, и K представляет собой постоянное число от 0,05 до 1,5.
4. Способ получения разветвленной ароматической поликарбонатной смолы по п.1, где указанное количество разветвляющего агента (А) составляет от 0,01 до 1 мол.% из расчета на суммарное количество (суммарное число молей) карбонат-составляющих звеньев указанного ароматического поликарбонатного предполимера.
5. Способ получения разветвленной ароматической поликарбонатной смолы по п.1, где указанная степень разветвления («N-значение») составляет от 1,1 до 2,2.
6. Способ получения разветвленной ароматической поликарбонатной смолы по п.1, где указанное алифатическое диольное соединение представлено следующей формулой (I):
1
2
n
3
4
m
НО-(CRR)-Q-(CRR)-OH (I),
1
4
1
2
3
4
где «Q» представляет собой углеводородную группу, имеющую по меньшей мере 3 атома углерода, которая может содержать атомы другого типа; R-R, каждый независимо, представляют собой группу, выбранную из группы, состоящей из атома водорода, алифатической углеводородной группы, имеющей 1-30 атомов углерода, и ароматической углеводородной группы, имеющей 1-30 атомов углерода, при условии, что по меньшей мере один из R и R и по меньшей мере один из R и R, каждый независимо, выбран из группы, состоящей из атома водорода и указанной алифатической углеводородной группы; «n» и «m», каждый независимо, представляют собой целое число 0-10, или «n» и «m», каждый независимо, представляют собой целое число 1-10, в случае, когда «Q» не содержит алифатические углеводородные группы, соединенные с концевыми ОН-группами.
7. Способ получения разветвленной ароматической поликарбонатной смолы по п.1, где указанное алифатическое диольное соединение имеет точку кипения 240°С или выше.
8. Способ получения разветвленной ароматической поликарбонатной смолы по п.1, где концентрация концевых гидроксигрупп указанного ароматического поликарбонатного предполимера составляет 1500 ч/млн или меньше.
9. Способ получения разветвленной ароматической поликарбонатной смолы по п.1, где средневесовая молекулярная масса (Мм) указанной разветвленной ароматической поликарбонатной смолы больше на 5000 или более чем средневесовая молекулярная масса (Мм) указанного ароматического поликарбонатного предполимера.
10. Способ получения разветвленной ароматической поликарбонатной смолы по п.1, где указанное алифатическое диольное соединение используют в количестве от 0,01 до 1,0 моля на моль суммарного количества концевых групп указанного ароматического поликарбонатного предполимера.
11. Способ получения разветвленной ароматической поликарбонатной смолы по п.1, где указанную реакцию сшивания и высокой полимеризации проводят при температуре 240-320°С при пониженном давлении.
12. Способ получения разветвленной ароматической поликарбонатной смолы по п.1, где указанную реакцию сшивания и высокой полимеризации проводят при пониженном давлении от 13 кПа (100 торр) до 0,01 кПа (0,1 торр).
13. Способ получения разветвленной ароматической поликарбонатной смолы по п.1, где средневесовая молекулярная масса (Мм) указанного ароматического поликарбонатного предполимера составляет от 5000 до 60000.
14. Разветвленная ароматическая поликарбонатная смола, полученная способом по любому из пп.1-13.
15. Разветвленная ароматическая поликарбонатная смола по п.14, где ее средневесовая молекулярная масса (Мм) составляет от 30000 до 100000.